(57)【特許請求の範囲】
【請求項１】
イソブチレンを単量体主成分とする重合体ブロックと芳香族ビニル化合物を単量体主成分とする重合体ブロックからなる直鎖状イソブチレン系ブロック共重合体９５〜７０重量％と、ポリフェニレンエーテル系樹脂５〜３０重量％からなり、
直鎖状イソブチレン系ブロック共重合体が、３０〜５０重量％のスチレン単位および７０〜５０重量％のイソブチレン単位を含有することを特徴とする熱可塑性エラストマー組成物。
【請求項２】
直鎖状イソブチレン系ブロック共重合体１００重量部に対して、１２〜４０重量部のポリフェニレンエーテル系樹脂を含む、請求項１記載の熱可塑性エラストマー組成物。
【請求項３】
直鎖状イソブチレン系ブロック共重合体中の芳香族ビニル化合物単位とポリフェニレンエーテル系樹脂との合計が３７．５〜５０重量％であることを特徴とする請求項１または２記載の熱可塑性エラストマー組成物。
【請求項４】
ポリフェニレンエーテル系樹脂がポリフェニレンエーテル１００〜５０重量％とポリスチレン０〜５０重量％からなることを特徴とする請求項１〜３のいずれか１項に記載の熱可塑性エラストマー組成物。
【発明の詳細な説明】
【０００１】
【発明の属する技術分野】
本発明は、圧縮永久歪みの改良されたイソブチレン系ブロック共重合体を主成分とする熱可塑性エラストマー組成物に関する。
【０００２】
【従来の技術】
近年、ゴム的な軟質材料であって、加硫工程を要せず、熱可塑性樹脂と同様な成形加工性を有する熱可塑性エラストマーが注目されている。このような熱可塑性エラストマーとしては、ポリオレフィン系、ポリウレタン系、ポリエステル系、ポリスチレン系等のポリマーが開発され、市販されている。これら熱可塑性エラストマーはそれ自身単独で使用されることもあるが、ユーザーの多様なニーズに応えるべく、熱可塑性樹脂と熱可塑性エラストマーを種々組み合わせた樹脂組成物が検討されている。特にポリオレフィン系樹脂、ポリスチレン系エラストマー及び軟化剤からなる樹脂組成物は硬度、成形加工性等をバランス良く兼ね備えた材料として広く用いられるに至っている。
【０００３】
このような熱可塑性エラストマーとして、イソブチレン系ブロック共重合体が知られている。イソブチレン系ブロック共重合体においては、例えば、米国特許公報ＵＳ-ＲＥ３４６４０において、スチレン‐イソブチレン‐スチレンブロック共重合体を重合する方法が開示されている。このようなイソブチレン系ブロック共重合体は、耐熱耐候性がすぐれており、高いガスバリアー性を発揮し、また、そのリサイクル性から、すぐれた材料として注目されている。しかしながら、これらのイソブチレン系ブロック共重合体は、その圧縮永久歪みが大きく、弾性回復性に劣るため、密封用材などとして使用すると徐々に密封性が低下するなどの問題があった。
【０００４】
このような問題を解決する手段として、イソブチレン系ブロック共重合体と、架橋ゴムから得られる圧縮永久歪みを改善した熱可塑性樹脂組成物が知られている（ＷＯ９８／１４５１８）。しかしながら、ゴム成分の架橋工程が必要となるばかりでなく硫黄化合物や含ハロゲン化合物等の架橋剤が環境汚染の原因となることが指摘されている。
【０００５】
【発明が解決しようとする課題】
すなわち、本発明が解決しようとする課題は、環境負荷が小さく簡便な手段により圧縮永久歪みの改良されたイソブチレン系ブロック共重合体を主成分とする熱可塑性エラストマー組成物を提供することである。
【０００６】
【課題を解決するための手段】
前述の課題を解決するために、鋭意検討を行った結果、イソブチレンを単量体主成分とする重合体ブロックからなるイソブチレン系ブロック共重合体と、ポリフェニレンエーテル系樹脂からなる組成物において圧縮永久歪みが改善されることを見出し、本発明に至った。
【０００７】
すなわち本発明は次の発明に関する。
（１）イソブチレンを単量体主成分とする重合体ブロックと芳香族ビニル化合物を単量体主成分とする重合体ブロックからなるイソブチレン系ブロック共重合体９９〜５０重量％と、ポリフェニレンエーテル系樹脂１〜５０重量％からなる熱可塑性エラストマー組成物（請求項１）。
（２）イソブチレンを単量体主成分とする重合体ブロックと芳香族ビニル化合物を単量体主成分とする重合体ブロックからなるイソブチレン系ブロック共重合体９５〜７０重量％と、ポリフェニレンエーテル系樹脂５〜３０重量％からなる請求項１記載の熱可塑性エラストマー組成物（請求項２）。
（３）イソブチレン系ブロック共重合体が５〜５０重量％の芳香族ビニル化合物単位および９５〜５０重量％のイソブチレン単位を含有してなることを特徴とする、請求項１および２記載の熱可塑性エラストマー組成物（請求項３）。
（４）イソブチレン系ブロック共重合体中の芳香族ビニル化合物単位とポリフェニレンエーテル系樹脂との合計が１０〜５０重量％であることを特徴とする請求項３記載の熱可塑性エラストマー組成物（請求項４）。
（５）ポリフェニレンエーテル系樹脂がポリフェニレンエーテル１００〜５０重量％とポリスチレン０〜５０重量％であることを特徴とする請求項１〜４記載の熱可塑性エラストマー組成物（請求項５）。
【０００８】
なお、国際公開特許ＷＯ９２／１４７９０にはポリフェニレンエーテル系樹脂とイソブチレン系ブロック共重合体との組成物が開示されているがポリフェニレンエーテル系樹脂の耐衝撃性を改善することを目的とするものであり、本発明とは重合体の組成比が異なる。
【０００９】
【発明の実施の形態】
本発明によれば、イソブチレンを単量体主成分とする重合体ブロックと芳香族ビニル化合物を単量体主成分とする重合体ブロックからなるイソブチレン系ブロック共重合体にポリフェニレンエーテル系樹脂を添加することにより圧縮永久歪みが改善される。
【００１０】
本発明で使用しうるイソブチレン系ブロック共重合体は、イソブチレンを単量体主成分とする重合体ブロックと芳香族ビニル化合物を単量体主成分とする重合体ブロックを有しているものであれば特に制限はなく、例えば、直鎖状、分岐状、星状等の構造を有するブロック共重合体、ジブロック共重合体、トリブロック共重合体、マルチブロック共重合体等のいずれも選択可能である。
【００１１】
また本発明のイソブチレンを単量体主成分とする重合体ブロックは、イソブチレン以外の単量体を含んでいても含んでいなくても良く、通常、イソブチレンを６０重量％以上、好ましくは８０重量％以上含有する重合体ブロック成分である。イソブチレン以外の単量体としてはカチオン重合可能な単量体が好ましく、例えば次のような単量体等が挙げられる。芳香族ビニル類、脂肪族オレフィン類、ジエン類、ビニルエーテル類、シラン類、ビニルカルバゾール、β−ピネン、アセナフチレン等の単量体が例示できる。これらは単独で用いてもよいし、２種以上組み合わせて用いてもよい。芳香族ビニル系単量体としては、スチレン、ｏ−、ｍ−又はｐ−メチルスチレン、α−メチルスチレン、β−メチルスチレン、２，６−ジメチルスチレン、２，４−ジメチルスチレン、α−メチル−ｏ−メチルスチレン、α−メチル−ｍ−メチルスチレン、α−メチル−ｐ−メチルスチレン、β−メチル−ｏ−メチルスチレン、β−メチル−ｍ−メチルスチレン、β−メチル−ｐ−メチルスチレン、２，４，６−トリメチルスチレン、α−メチル−２，６−ジメチルスチレン、α−メチル−２，４−ジメチルスチレン、β−メチル−２，６−ジメチルスチレン、β−メチル−２，４−ジメチルスチレン、ｏ−、ｍ−又はｐ−クロロスチレン、２，６−ジクロロスチレン、２，４−ジクロロスチレン、α−クロロ−ｏ−クロロスチレン、α−クロロ−ｍ−クロロスチレン、α−クロロ−ｐ−クロロスチレン、β−クロロ−ｏ−クロロスチレン、β−クロロ−ｍ−クロロスチレン、β−クロロ−ｐ−クロロスチレン、２，４，６−トリクロロスチレン、α−クロロ−２，６−ジクロロスチレン、α−クロロ−２，４−ジクロロスチレン、β−クロロ−２，６−ジクロロスチレン、β−クロロ−２，４−ジクロロスチレン、ｏ−、ｍ−又はｐ−ｔ−ブチルスチレン、ｏ−、ｍ−又はｐ−メトキシスチレン、ｏ−、ｍ−又はｐ−クロロメチルスチレン、ｏ−、ｍ−又はｐ−ブロモメチルスチレン、シリル基で置換されたスチレン誘導体、インデン、ビニルナフタレン等が挙げられる。これらは単独で用いてもよいし、２種以上組み合わせて用いてもよい。
【００１２】
脂肪族オレフィン系単量体としては、エチレン、プロピレン、１−ブテン、２−メチル−１−ブテン、３−メチル−１−ブテン、ペンテン、ヘキセン、シクロヘキセン、４−メチル−１−ペンテン、ビニルシクロヘキサン、オクテン、ノルボルネン等が挙げられる。これらは単独で用いてもよいし、２種以上組み合わせて用いてもよい。
【００１３】
ジエン系単量体としては、ブタジエン、イソプレン、ヘキサジエン、シクロペンタジエン、シクロヘキサジエン、ジシクロペンタジエン、ジビニルベンゼン、エチリデンノルボルネン等が挙げられる。これらは単独で用いてもよいし、２種以上組み合わせて用いてもよい。
【００１４】
ビニルエーテル系単量体としては、メチルビニルエーテル、エチルビニルエーテル、（ｎ−、イソ）プロピルビニルエーテル、（ｎ−、ｓｅｃ−、ｔｅｒｔ−、イソ）ブチルビニルエーテル、メチルプロペニルエーテル、エチルプロペニルエーテル等が挙げられる。これらは単独で用いてもよいし、２種以上組み合わせて用いてもよい。
【００１５】
シラン化合物としては、ビニルトリクロロシラン、ビニルメチルジクロロシラン、ビニルジメチルクロロシラン、ビニルジメチルメトキシシラン、ビニルトリメチルシラン、ジビニルジクロロシラン、ジビニルジメトキシシラン、ジビニルジメチルシラン、１，３−ジビニル−１，１，３，３−テトラメチルジシロキサン、トリビニルメチルシラン、γ−メタクリロイルオキシプロピルトリメトキシシラン、γ−メタクリロイルオキシプロピルメチルジメトキシシラン等が挙げられる。これらは単独で用いてもよいし、２種以上組み合わせて用いてもよい。
【００１６】
本発明の芳香族ビニル系単量体を主成分とする重合体ブロックは、芳香族ビニル系単量体の含有量が６０重量％以上、好ましくは８０重量％以上である重合体ブロック成分を示す。芳香族ビニル系単量体としては、例えば上記のような芳香族ビニル系単量体があげられる。これらの中でも、スチレン、α−メチルスチレン、ｐ−メチルスチレン、インデンからなる群から選ばれる少なくとも１種の単量体を使用することが好ましく、コストの面からスチレン、α−メチルスチレン、あるいはこれらの混合物を用いることが特に好ましい。
【００１７】
イソブチレンを単量体主成分とする重合体ブロックと芳香族ビニル化合物を単量体主成分とするブロックの割合に関しては、特に制限はないが、イソブチレンを単量体主成分とする重合体ブロックが９５から５０重量％、芳香族ビニル化合物を単量体主成分とする重合体ブロックが５から５０重量％であることが好ましい。イソブチレンを単量体主成分とする重合体ブロックが９５重量％を超えると十分な凝集力が得られず弾性回復力が低下する傾向があり、５０重量％未満になると硬度が高くなり弾性材料としては好ましくない。また本発明のイソブチレン系ブロック共重合体の好ましい構造としては、得られる組成物の物性および加工性の点から、芳香族ビニル系単量体を単量体主成分とする重合体ブロック−イソブチレンを単量体主成分とする重合体ブロック−芳香族ビニル系単量体を単量体主成分とする重合体ブロックから形成されるトリブロック共重合体、イソブチレンを単量体主成分とする重合体ブロック−芳香族ビニル系単量体を単量体主成分とする重合体ブロック−イソブチレンを単量体主成分とする重合体ブロックから形成されるトリブロック共重合体、芳香族ビニル系単量体を単量体主成分とする重合体ブロック−イソブチレンを単量体主成分とする重合体ブロックから形成されるジブロック共重合体、及び、芳香族ビニル系単量体を単量体主成分とする重合体ブロック−イソブチレンを単量体主成分とする重合体ブロックから形成されるジブロック共重合体をアームとする星状ポリマーからなる群より選択される少なくとも１種が好ましい。
【００１８】
イソブチレン系ブロック共重合体の重量平均分子量にも特に制限はないが、物性および加工性の面から、３０００〜１００００００であることが好ましく、５０００〜５０００００であることが特に好ましい。イソブチレン系ブロック共重合体の重量平均分子量が上記範囲よりも低い場合には組成物の物性が十分に発現されにくく、一方上記範囲を超える場合には加工性の面で不利となる傾向がある。特に、押出成形により樹脂組成物のフィルムを作成する場合は、イソブチレン系ブロック共重合体の重量平均分子量が２００００〜１０００００にすることで、フィルムの表面性が改良され、加工性の面で最も好ましい。
【００１９】
イソブチレン系ブロック共重合体の製造方法としては、特に限定されないが、構造の制御されたブロック共重合体を得るためには、下記一般式（１）で表される化合物の存在下に、イソブチレンを主成分とする単量体及び芳香族ビニル系単量体等のイソブチレンを主成分としない単量体成分を重合することが好ましい。
（ＣＲ1Ｒ2Ｘ）nＲ3        （１）
式中、Ｘは、ハロゲン原子、炭素数１〜６のアルコキシル基及び炭素数１〜６のアシロキシル基からなる群から選択される置換基を表す。Ｒ1及びＲ2は、それぞれ、水素原子又は炭素数１〜６の１価の炭化水素基を表す。Ｒ1及びＲ2は、同一であっても異なっていても良い。また、複数存在するＲ1及びＲ2は、それぞれ、同一であっても異なっていても良い。Ｒ3は、ｎ個の置換基を有することができる多価の芳香族炭化水素基又は多価の脂肪族炭化水素基を表す。ｎは、１〜６の自然数を表す。
【００２０】
上記ハロゲン原子としては、塩素、フッ素、臭素、ヨウ素等が挙げられる。上記炭素数１〜６のアルコキシル基としては特に限定されず、例えば、メトキシ基、エトキシ基、ｎ−又はイソプロポキシ基等が挙げられる。上記炭素数１〜６のアシロキシル基としては特に限定されず、例えば、アセチルオキシ基、プロピオニルオキシ基等が挙げられる。上記炭素数１〜６の炭化水素基としては特に限定されず、例えば、メチル基、エチル基、ｎ−又はイソプロピル基等が挙げられる。
【００２１】
上記一般式（１）で表わされる化合物は開始剤となるものでルイス酸等の存在下炭素陽イオンを生成し、カチオン重合の開始点になると考えられる。本発明で用いられる一般式（１）で表される化合物の例としては、次のような化合物等が挙げられる。（１−クロル−１−メチルエチル）ベンゼン［Ｃ6Ｈ5Ｃ（ＣＨ3）2Ｃｌ］、１，４−ビス（１−クロル−１−メチルエチル）ベンゼン［１，４−Ｃｌ（ＣＨ3）2ＣＣ6Ｈ4Ｃ（ＣＨ3）2Ｃｌ］、１，３−ビス（１−クロル−１−メチルエチル）ベンゼン［１，３−Ｃｌ（ＣＨ3）2ＣＣ6Ｈ4Ｃ（ＣＨ3）2Ｃｌ］、１，３，５−トリス（１−クロル−１−メチルエチル）ベンゼン［１，３，５−（ＣｌＣ（ＣＨ3）2）3Ｃ6Ｈ3］、１，３−ビス（１−クロル−１−メチルエチル）−５−（ｔｅｒｔ−ブチル）ベンゼン［１，３−（Ｃ（ＣＨ3）2Ｃｌ）2-５−（Ｃ（ＣＨ3）3）Ｃ6Ｈ3］。
【００２２】
これらの中でも特に好ましいのは１−クロル−１−メチルエチルベンゼン［Ｃ6Ｈ5Ｃ（ＣＨ3）2Ｃｌ］、ビス（１−クロル−１−メチルエチル）ベンゼン［Ｃ6Ｈ4（Ｃ（ＣＨ3）2Ｃｌ）2］、トリス（１−クロル−１−メチルエチル）ベンゼン［（ＣｌＣ（ＣＨ3）2）3Ｃ6Ｈ3］である。なお１−クロル−１−メチルエチルベンゼンは、α−クロロイソプロピルベンゼン、２−クロロ−２−プロピルベンゼンあるいはクミルクロライドとも呼ばれ、ビス（１−クロル−１−メチルエチル）ベンゼンは、ビス（α−クロロイソプロピル）ベンゼン、ビス（２−クロロ−２−プロピル）ベンゼンあるいはジクミルクロライドとも呼ばれ、トリス（１−クロル−１−メチルエチル）ベンゼンは、トリス（α−クロロイソプロピル）ベンゼン、トリス（２−クロロ−２−プロピル）ベンゼンあるいはトリクミルクロライドとも呼ばれる。
【００２３】
上記重合反応においては、ルイス酸触媒を共存させることができる。ルイス酸としてはカチオン重合に使用できるものであれば良く、ＴｉＣｌ4、ＴｉＢｒ4、ＢＣｌ3、ＢＦ3、ＢＦ3・ＯＥｔ2、ＳｎＣｌ4、ＳｂＣｌ5、ＳｂＦ5、ＷＣｌ6、ＴａＣｌ5、ＶＣｌ5、ＦｅＣｌ3、ＺｎＢｒ2、ＡｌＣｌ3、ＡｌＢｒ3等の金属ハロゲン化物；Ｅｔ2ＡｌＣｌ、ＥｔＡｌＣｌ2等の有機金属ハロゲン化物を好適に使用することができる。なかでも触媒としての能力、工業的な入手の容易さを考えた場合、ＴｉＣｌ4、ＢＣｌ3、ＳｎＣｌ4が好ましい。
【００２４】
上記ルイス酸触媒の使用量としては特に限定されず、使用する単量体の重合特性あるいは重合濃度等を鑑みて設定することができる。
【００２５】
上記重合反応においては、さらに必要に応じて電子供与体成分を共存させることもできる。この電子供与体成分は、カチオン重合に際して、成長炭素カチオンを安定化させる効果があるものと考えられており、電子供与体の添加によって分子量分布の狭い構造が制御された重合体が生成する。使用可能な電子供与体成分としては特に限定されないが、例えば、ピリジン類、アミン類、アミド類、スルホキシド類、エステル類、または金属原子に結合した酸素原子を有する金属化合物等を挙げることができる。
【００２６】
上記重合反応は必要に応じて有機溶媒中で行うことができ、有機溶媒としてはカチオン重合を本質的に阻害しなければ特に制約なく使用することができる。具体的には、塩化メチル、ジクロロメタン、クロロホルム、塩化エチル、ジクロロエタン、ｎ−プロピルクロライド、ｎ−ブチルクロライド、クロロベンゼン等のハロゲン化炭化水素；ベンゼン、トルエン、キシレン、エチルベンゼン、プロピルベンゼン、ブチルベンゼン等のアルキルベンゼン類；エタン、プロパン、ブタン、ペンタン、ヘキサン、ヘプタン、オクタン、ノナン、デカン等の直鎖式脂肪族炭化水素類；２−メチルプロパン、２−メチルブタン、２，３，３−トリメチルペンタン、２，２，５−トリメチルヘキサン等の分岐式脂肪族炭化水素類；シクロヘキサン、メチルシクロヘキサン、エチルシクロヘキサン等の環式脂肪族炭化水素類；石油留分を水添精製したパラフィン油等を挙げることができる。
【００２７】
これらの溶媒は、ブロック共重合体を構成する単量体の重合特性及び生成する重合体の溶解性等のバランスを考慮して単独又は２種以上を組み合わせて使用される。
【００２８】
上記溶媒の使用量は、得られる重合体溶液の粘度や除熱の容易さを考慮して、重合体の濃度が１〜５０重量％、好ましくは３〜３５重量％となるように決定される。
【００２９】
実際の重合を行うに当たっては、各成分を冷却下例えば−１００℃以上０℃未満の温度で混合する。エネルギーコストと重合の安定性を釣り合わせるために、特に好ましい温度範囲は−３０℃〜−８０℃である。
【００３０】
上記重合反応は、バッチ式（回分式又は半回分式）で行ってもよいし、重合反応に必要な各成分を連続的に重合容器内に加える連続式で行ってもよい。
【００３１】
また芳香族ビニル系単量体を単量体主成分としてなる重合体ブロック−イソブチレンを単量体主成分としてなる重合体ブロックから形成されるジブロック共重合体をアームとする星状ポリマーを製造する方法としては特に制限はないが、例えば、３つ以上のカチオン重合開始点を有する化合物の存在下に芳香族ビニル系単量体を主成分とする単量体及びイソブチレンを主成分とする単量体成分を重合する方法、芳香族ビニル系単量体を主成分とする単量体及びイソブチレンを主成分とする単量体成分を重合してジブロック共重合体を製造し、その後に、多官能性化合物をカップリング剤（結合剤）として用いて、上記ジブロック共重合体をカップリング（結合）させる方法、等が挙げられる。
【００３２】
上記多官能性化合物としては、１分子あたり３つ以上のカップリング可能な反応点（官能基）を有する化合物等を使用することができる。１分子あたり２つの反応点を有する化合物が重合又は反応することにより重合体を形成して３つ以上の反応点（官能基）を有することができる場合は、使用を妨げるものではない。
【００３３】
このような多官能性化合物としては、例えば、１，３−ジビニルベンゼン、１，４−ジビニルベンゼン、１，２−ジイソプロペニルベンゼン、１，３−ジイソプロペニルベンゼン、１，４−ジイソプロペニルベンゼン、１，３−ジビニルナフタレン、１，８−ジビニルナフタレン、２，４−ジビニルビフェニル、１，２−ジビニル−３，４−ジメチルベンゼン、１，３−ジビニル−４，５，８−トリブチルナフタレン、２，２’−ジビニル−４−エチル−４’−プロピルビフェニル等のジビニル芳香族系化合物；  １，２，４−トリビニルベンゼン、１，３，５−トリビニルナフタレン、３，５，４’−トリビニルビフェニル、１，５，６−トリビニル−３，７−ジエチルナフタレン等のトリビニル芳香族系化合物；  シクロヘキサンジエポキシド、１，４−ペンタンジエポキシド、１，５−ヘキサンジエポキシド等のジエポキシド；  ２，４−ヘキサン−ジオン、２，５−ヘキサン−ジオン、２，６−ヘプタン−ジオン等のジケトン；  １，４−ブタンジアール、１，５−ペンタンジアール、１，６−ヘキサンジアール等のジアルデヒド；  シロキサン系化合物又はカリックスアレン等が挙げられる。これらは単独で用いてもよいし、２種以上を組み合わせても使用可能である。
【００３４】
これらの中でも反応性、得られる星状ポリマーの物性等の点から、ジビニル芳香族化合物が好ましく使用され、特に好ましいのは１，３−ジビニルベンゼン、１，４−ジビニルベンゼン、１，３−ジイソプロペニルベンゼン及び１，４−ジプロイソペニルベンゼンからなる群から選択される少なくとも１種である。上記化合物は、例えばエチルビニルベンゼン等との混合物として通常市販されており、上記ジビニル芳香族系化合物が主たる成分であればそのまま使用することが可能であり、必要に応じて精製し純度を高めて用いてもよい。
【００３５】
本発明で用いるポリフェニレンエーテル系樹脂（以下ＰＰＯ樹脂と称する）としては、例えば次のようなものがあげられる。
この樹脂は以下の一般式で表される単位を含有するホモ−及び／又はコポリマーである。
【００３６】
【化１】
0004589541.tif 000002
式中、Ｒ4、Ｒ5、Ｒ6及びＲ7は、独立に、水素、ハロゲン、炭化水素基及び置換炭化水素基であることができる。
【００３７】
周知のＰＰＯ樹脂を使用することができ、その例としては、ポリ（２，６−ジメチル−１，４−フェニレンエーテル）、ポリ（２−メチル−６−エチル−１，４−フェニレンエーテル）、ポリ（２，６−ジフェニル−１，４−フェニレンエーテル）、ポリ（２−メチル−６−フェニル−１，４−フェニレンエーテル）、ポリ（２，６−ジクロロ−１，４−フェニレンエーテル）等が挙げられる。更に、２，６−ジメチルフェノールと他のフェノール（例えば、２，３，６−トリメチルフェノール、２−メチル−６−ブチルフェノール）のコポリマーも使用することができる。これらの中で、ポリ（２，６−ジメチル−１，４−フェニレンエーテル）が好ましい。本発明において意図しているポリフェニレンエーテル樹脂成分は、米国特許第３，３０６，８７４号、第３，３０６，８７５号、第３，２５７，３５７号、第３，２５７，３５８号に記載されている方法に従って製造することができる。
【００３８】
変性されたＰＰＯ樹脂もまた場合によって本発明において使用することができる。それは、ＰＰＯ樹脂を変性剤で変成することによって製造できる。有用な変性剤の例として、エチレン性二重結合及び極性基を同一分子内に有する化合物が挙げられる。具体的な例として無水マレイン酸、マレイン酸、マレイン酸エステル、マレイミド、そのＮ−置換化合物、アクリル酸、アクリル酸エステル、メタクリル酸、メタクリル酸エステル、及びメタクリル酸グリシジルが挙げられる。これらの化合物はＰＰＯ樹脂存在下にグラフト等の重合がなされる。これらの化合物のなかでは無水マレイン酸が好ましい。
【００３９】
また、ポリスチレンの添加により加工性の改良されたＰＰＯ樹脂を用いることもできる。ポリスチレンを添加したＰＰＯ樹脂を用いることにより、イソブチレン系ブロック共重合体とＰＰＯ樹脂との溶融混練温度を低下することができる。ポリフェニレンエーテルとポリスチレンとの割合は、ポリフェニレンエーテル１００〜５０重量％に対してポリスチレン０〜５０重量％が好ましい。ポリスチレンが５０重量％をこえると、圧縮永久歪みの改良効果が小さくなる傾向がある。
【００４０】
イソブチレンを単量体主成分とする重合体ブロックと芳香族ビニル化合物を単量体主成分とする重合体ブロックからなるイソブチレン系ブロック共重合体と、ポリフェニレンエーテル系樹脂から得られる組成物はイソブチレン系ブロック共重合体９９〜５０重量％、ポリフェニレンエーテル系樹脂１〜５０重量％である。イソブチレン系ブロック共重合体が９９重量％をこえ、ポリフェニレンエーテル系樹脂１重量％未満であると圧縮永久歪みに改善が見られず、イソブチレン系ブロック共重合体５０重量％未満、ポリフェニレンエーテル系樹脂５０重量％こえると硬度が高くなり弾性材料としては好ましくなくなる。最も好ましくは、イソブチレン系ブロック共重合体が９５〜７０重量％、ポリフェニレンエーテル系樹脂５〜３０重量％である。
【００４１】
イソブチレン系ブロック共重合体中の芳香族ビニル化合物単位とポリフェニレンエーテル系樹脂との合計は１０〜５０重量％であることが好ましい。１０重量％未満であると芳香族のドメインが形成されず、圧縮永久歪みに改善が見られず、５０重量％をこえると硬度が上昇し、成形性が悪くなる。
【００４２】
本発明においては、場合によっては熱可塑性樹脂や充填剤、安定剤、難燃剤等の添加剤を加えてもよい。
【００４３】
本発明で用いられる組成物の製造方法は、特に限定されるものではなく、ロール、バンバリーミキサー、ニーダー、攪拌機を備えた溶融釜あるいは一軸または二軸の押出機を用いて機械的に混合する方法を用いることができる。このときに、必要に応じて加熱することも可能である。また、適当な溶剤に配合剤を投入し、これを攪拌することによって組成物の均一な溶液を得た後、溶剤を留去する方法も用いることができる。
【００４４】
本発明の組成物は自動車部品、家庭用電気製品の部品、電線被覆材料、医療器具部品、雑貨、履き物、パッキング材、シール材、ガスケット、栓体などの密封用材等種々の用途に有効に使用できる。
【００４５】
【実施例】
以下実施例により本発明をさらに具体的に説明する。尚、本発明はこれらの実施例によって何ら限定されるものではなく、その要旨を変更しない範囲において適宜変更実施可能である。以下に実施例に先立ち、測定法、評価法等について説明する。
（圧縮永久歪み）
ＪＩＳＫ６２６２に準拠し、圧縮永久歪みを測定した。保持温度は１００℃、保持時間は２２時間、歪みは２５％とした。
（硬度）
ＪＩＳ６２５３に準拠し、タイプＡデュロメータ−を用い２秒後の硬度を測定した。
（引張破断強度）
ＪＩＳＫ６２５１に準拠し、引張試験を行った。試験片は２ｍｍ厚プレスシートをダンベルで３号型に打ち抜いて使用した。引張速度は５００ｍｍ／分とした。
（引張破断伸び）
ＪＩＳＫ６２５１に準拠し、試験片は２ｍｍ厚プレスシートを、ダンベルで３号型に打抜いて使用した。引張速度は５００ｍｍ／分とした。
（重量平均分子量）
重量平均分子量はＷａｔｅｒｓ社製５１０型ＧＰＣシステム（溶媒としてクロロホルムを使用し、流量は１ｍＬ／分とした）により測定し、ポリスチレン換算の値を示した。
（動的粘弾性測定）
試料となる組成物のシートから縦６ｍｍ×横５ｍｍ×厚さ２ｍｍの試験片を切り出し、動的粘弾性測定装置ＤＶＡ−２００（アイティー計測制御社製）を用い、測定温度−１００℃〜２００℃、測定周波数０．５Ｈｚにおいてせん断モードでの動的粘弾性を測定した。得られたスペクトルから拘束相のＴｇをｔａｎδのピーク値でよみとった。
【００４６】
（参考例１  イソブチレン系ブロック共重合体の製造）
攪拌機付き２Ｌ反応容器に、１−クロロブタン（モレキュラーシーブスで乾燥したもの）６９０ｍＬ、メチルシクロヘキサン（モレキュラーシーブスで乾燥したもの）６６３ｍＬ、ｐ−ジクミルクロライド０．２５２ｇを加えた。反応容器を−７０℃に冷却した後、α−ピコリン０．２０３ｇ、イソブチレン６８ｇを添加した。さらに四塩化チタン８．６ｍＬを加えて重合を開始し、−７０℃で溶液を攪拌しながら３時間反応させた。次いで反応溶液にスチレン４１．２ｇを添加し、さらに３時間反応を続けた後、反応溶液を大量の水中へあけて反応を停止させた。
【００４７】
有機層と水層の分離状況を目視で確認したところ、分離性は良好であり分液ロートで容易に分別できた。水洗を２回行った後、水層が中性になっているのを確認してから有機層を大量のメタノール中に注いで重合体を沈殿させ、得られた重合体を６０℃で２４時間真空乾燥することによりイソブチレン系ブロック共重合体（ＳＩＢＳ−１）を得た。
該イソブチレン系ブロック共重合体（ＳＩＢＳ）のＧＰＣ分析を行ったところ、重量平均分子量が１１９，０００、分子量分布が２．２であった。また1Ｈ−ＮＭＲにより求めたスチレンの含有量は３０重量％であった。
【００４８】
（参考例２  イソブチレン系ブロック共重合体の製造）
攪拌機付き２Ｌ反応容器に、１−クロロブタン（モレキュラーシーブスで乾燥したもの）６８６ｍＬ、メチルシクロヘキサン（モレキュラーシーブスで乾燥したもの）６５８ｍＬ、ｐ−ジクミルクロライド０．２５３ｇを加えた。反応容器を−７０℃に冷却した後、α−ピコリン０．２０５ｇ、イソブチレン９０．５ｇを添加した。さらに四塩化チタン２．２ｍＬを加えて重合を開始し、−７０℃で溶液を攪拌しながら３時間反応させた。次いで反応溶液にスチレン１８．１ｇを添加し、さらに２．５時間反応を続けた後、反応溶液を大量の水中へあけて反応を停止させた。
【００４９】
有機層と水層の分離状況を目視で確認したところ、分離性は良好であり分液ロートで容易に分別できた。水洗を２回行った後、水層が中性になっているのを確認してから有機層を大量のメタノール中に注いで重合体を沈殿させ、得られた重合体を６０℃で２４時間真空乾燥することによりイソブチレン系ブロック共重合体（ＳＩＢＳ−２）を得た。
該イソブチレン系ブロック共重合体（ＳＩＢＳ）のＧＰＣ分析を行ったところ、重量平均分子量が１００，６００、分子量分布が２．０であった。また1Ｈ−ＮＭＲにより求めたスチレンの含有量は１５重量％であった。
【００５０】
（実施例１）
参考例１で得られたイソブチレン系ブロック共重合体１００重量部とＰＰＯ樹脂として、Ｎｏｒｙｌ  ＥＦＮ４２３０（日本ジーイープラスチック株式会社製）１２重量部をプラストミルを用いて２５０℃で５分混練し、圧縮永久歪み、硬度、拘束相のＴｇを測定した。結果を表２に示す。
【００５１】
（実施例２）
参考例１で得られたイソブチレン系ブロック共重合体１００重量部とＰＰＯ樹脂として、Ｎｏｒｙｌ  ＥＦＮ４２３０（日本ジーイープラスチック株式会社製）２２．５重量部をプラストミルを用いて２５０℃で５分混練し、圧縮永久歪み、硬度、拘束相のＴｇを測定した。結果を表２に示す。
【００５２】
（実施例３）
参考例１で得られたイソブチレン系ブロック共重合体１００重量部とＰＰＯ樹脂として、Ｎｏｒｙｌ  ＥＦＮ４２３０（日本ジーイープラスチック株式会社製）４０重量部をプラストミルを用いて２５０℃で５分混練し、圧縮永久歪み、硬度、拘束相のＴｇを測定した。結果を表２に示す。
【００５３】
（比較例１）
参考例１で得られたイソブチレン系ブロック共重合体１００重量部をプラストミルを用いて２５０℃で５分混練し、圧縮永久歪み、硬度、拘束相のＴｇを測定した。結果を表２に示す。
【００５４】
（参照例１）参考例２で得られたイソブチレン系ブロック共重合体１００重量部とＰＰＯ樹脂として、Ｎｏｒｙｌ  ＥＦＮ４２３０（日本ジーイープラスチック株式会社製）２０重量部をプラストミルを用いて２５０℃で５分混練し、圧縮永久歪み、硬度、拘束相のＴｇを測定した。結果を表２に示す。
【００５５】
（参照例２）参考例２で得られたイソブチレン系ブロック共重合体１００重量部とＰＰＯ樹脂として、Ｎｏｒｙｌ  ＥＦＮ４２３０（日本ジーイープラスチック株式会社製）３２．５重量部をプラストミルを用いて２５０℃で５分混練し、圧縮永久歪み、硬度、拘束相のＴｇを測定した。結果を表２に示す。
【００５６】
（比較例２）
参考例２で得られたイソブチレン系ブロック共重合体１００重量部をプラストミルを用いて２５０℃で５分混練し、圧縮永久歪み、硬度、拘束相のＴｇを測定した。結果を表２に示す。
【００５７】
【表１】
0004589541.tif 000003
【００５８】
【表２】
0004589541.tif 000004
以上のことから、本発明の重合体組成物は、拘束相のＴｇが向上するとともに圧縮永久歪みが改善されていることがわかる。
【００５９】
【発明の効果】
本発明の重合体組成物は、イソブチレン系ブロック共重合体にポリフェニレンエーテル系樹脂を添加するという、環境負荷が小さく簡便な手段により、圧縮永久歪みの改良された材料を提供しうるものである。